(57)【要約】  本発明の反応性ホットメルト接着剤組成物は、ポリオール化合物とポリイソシアネート化合物との反応物であるイソシアネート基を有するウレタンプレポリマーを含有し、ポリオール化合物が、ポリオール化合物の総質量を基準として結晶性ポリエステルポリオールを５０質量％以上含む。【特許請求の範囲】
【請求項１】
ポリオール化合物とポリイソシアネート化合物との反応物であるイソシアネート基を有するウレタンプレポリマーを含有し、前記ポリオール化合物が、前記ポリオール化合物の総質量を基準として、結晶性ポリエステルポリオールを５０質量％以上含む、反応性ホットメルト接着剤組成物。
【請求項２】
前記ポリオール化合物が、前記結晶性ポリエステルポリオールを５０〜９０質量％含む、請求項１に記載の反応性ホットメルト接着剤組成物。
【請求項３】
前記結晶性ポリエステルポリオールが、６〜１２個の炭素原子を有するポリカルボン酸と、４〜１０個の炭素原子を有する多価アルコールとに基づく構造を有する、請求項１又は２に記載の反応性ホットメルト接着剤組成物。
【請求項４】
前記ポリオール化合物が、ポリエーテルポリオールを含む、請求項１〜３のいずれか一項に記載の反応性ホットメルト接着剤組成物。
【請求項５】
ポリオール化合物に由来する構造単位と、ポリイソシアネート化合物に由来する構造単位とを有し、前記ポリオール化合物に由来する構造単位のうち５０質量％以上が、結晶性ポリエステルポリオールに由来する構造単位であるウレタンプレポリマーを含有する、反応性ホットメルト接着剤組成物。
【請求項６】
顔料を更に含有する、請求項１〜５のいずれか一項に記載の反応性ホットメルト接着剤組成物。
【請求項７】
フラットパネルディスプレイと、バックライトユニットとを備える画像表示装置であって、
前記フラットパネルディスプレイと前記バックライトユニットとが、請求項１〜６のいずれか一項に記載の反応性ホットメルト接着剤組成物により接着されている、画像表示装置。
【請求項８】
イソシアネート基を有するウレタンプレポリマーを含有する反応性ホットメルト接着剤組成物の製造方法であって、
ポリオール化合物とポリイソシアネート化合物とを反応させて、前記イソシアネート基を有するウレタンプレポリマーを得る工程を備え、
前記ポリオール化合物が、前記ポリオール化合物の総質量を基準として結晶性ポリエステルポリオールを５０質量％以上含む、製造方法。
【請求項９】
前記ポリオール化合物が、前記結晶性ポリエステルポリオールを５０〜９０質量％含む、請求項８に記載の製造方法。
【請求項１０】
前記結晶性ポリエステルポリオールが、６〜１２個の炭素原子を有するポリカルボン酸と、４〜１０個の炭素原子を有する多価アルコールとに基づく構造を有する、請求項８又は９に記載の製造方法。
【請求項１１】
前記ポリオール化合物が、ポリエーテルポリオールを含む、請求項８〜１０のいずれか一項に記載の製造方法。
【請求項１２】
フラットパネルディスプレイと、バックライトユニットとを接着する接着方法であって、
前記フラットパネルディスプレイの上面に前記バックライトユニットを積層して形成される、前記バックライトユニットの側面と前記フラットパネルディスプレイの露出している上面との内隅に、請求項１〜６のいずれか一項に記載の反応性ホットメルト接着剤組成物を用いることで接着剤層を形成する、接着方法。
【請求項１３】
請求項１２に記載の接着方法を用いて画像表示装置を製造する、画像表示装置の製造方法。
【発明の詳細な説明】
【技術分野】
【０００１】
本発明は、反応性ホットメルト接着剤組成物及びその製造方法、接着方法、並びに、画像表示装置及びその製造方法に関する。
【背景技術】
【０００２】
反応性ホットメルト接着剤は無溶剤型の接着剤であるため、環境及び人体への負荷が少なく、短時間接着が可能なので生産性向上に適した接着剤である。反応性ホットメルト接着剤は、反応性樹脂を主成分とし、化学反応により高分子量化し、高い接着強度等を発現することができる。反応性樹脂としては、イソシアネート基を有するウレタンプレポリマーが利用されている（例えば、特許文献１及び２参照。）。
【先行技術文献】
【特許文献】
【０００３】
【特許文献１】特表２００８−５００４０６号公報
【特許文献２】国際公開第２０１６／１５７６１４号
【発明の概要】
【発明が解決しようとする課題】
【０００４】
反応性ホットメルト接着剤は、被着体に塗布した後、接着剤自体の冷却固化により、短時間で、ある程度の接着強度を示す。その後、ウレタンプレポリマーのイソシアネート基が空気中又は被着体表面の水分と反応することにより高分子量化し、架橋を生じることにより接着剤層を形成して優れた接着強度を発現する。しかし、反応性ホットメルト接着剤による接着は、塗布直後は高分子量化、架橋が瞬時に起こらないために基材への初期接着強度が不十分な場合がある。そのため、反応性ホットメルト接着剤には、短時間で優れた初期接着強度を発現すること、すなわち、速固化性が求められている。【０００５】
本発明の目的は、速固化性を有する反応性ホットメルト接着剤組成物及びその製造方法、当該反応性ホットメルト接着剤組成物を用いた接着方法、並びに、画像表示装置及びその製造方法を提供することにある。
【課題を解決するための手段】
【０００６】
本発明は、ポリオール化合物とポリイソシアネート化合物との反応物であるイソシアネート基を有するウレタンプレポリマーを含有し、ポリオール化合物が、ポリオール化合物の総質量を基準として結晶性ポリエステルポリオールを５０質量％以上含む反応性ホットメルト接着剤組成物を提供する。本発明に係る反応性ホットメルト接着剤組成物は、ポリオール化合物に由来する構造単位と、ポリイソシアネート化合物に由来する構造単位とを有し、ポリオール化合物に由来する構造単位のうち５０質量％以上が、結晶性ポリエステルポリオールに由来する構造単位であるウレタンプレポリマーを含有する。【０００７】
ポリオール化合物は、結晶性ポリエステルポリオールを５０〜９０質量％含んでもよい。結晶性ポリエステルポリオールは、６〜１２個の炭素原子を有するポリカルボン酸と、４〜１０個の炭素原子を有する多価アルコールとに基づく構造を有してもよい。ポリオール化合物は、ポリエーテルポリオールを含んでもよい。【０００８】
本発明に係る反応性ホットメルト接着剤組成物は、顔料を更に含有してもよい。【０００９】
本発明はまた、フラットパネルディスプレイと、バックライトユニットとを備える画像表示装置であって、フラットパネルディスプレイとバックライトユニットとが、本発明に係る反応性ホットメルト接着剤組成物により接着されている、画像表示装置を提供する。【００１０】
本発明はまた、イソシアネート基を有するウレタンプレポリマーを含有する反応性ホットメルト接着剤組成物の製造方法であって、ポリオール化合物とポリイソシアネート化合物とを反応させて、イソシアネート基を有するウレタンプレポリマーを得る工程を備え、ポリオール化合物が、ポリオール化合物の総質量を基準として結晶性ポリエステルポリオールを５０質量％以上含む、製造方法を提供する。【００１１】
本発明はまた、フラットパネルディスプレイとバックライトユニットとを接着する接着方法であって、フラットパネルディスプレイの上面にバックライトユニットを積層して形成される、バックライトユニットの側面とフラットパネルディスプレイの露出している上面との内隅に、本発明に係る反応性ホットメルト接着剤組成物を用いることで接着剤層を形成する、接着方法を提供する。【００１２】
本発明はさらに、上記接着方法を用いて画像表示装置を製造する、画像表示装置の製造方法を提供する。
【発明の効果】
【００１３】
本発明によれば、速固化性を有する反応性ホットメルト接着剤組成物及びその製造方法、当該反応性ホットメルト接着剤組成物を用いた接着方法、並びに、画像表示装置及びその製造方法を提供することができる。
【図面の簡単な説明】
【００１４】
【図１】本実施形態に係る反応性ホットメルト接着剤組成物を用いた接着の一態様を示す模式断面図である。
【発明を実施するための形態】
【００１５】
以下、本発明の実施形態について詳細に説明する。ただし、本発明は以下の実施形態に何ら限定されない。
【００１６】
＜定義＞
本明細書において、「〜」を用いて示された数値範囲は、「〜」の前後に記載される数値をそれぞれ最小値及び最大値として含む範囲を示す。本明細書に段階的に記載されている数値範囲において、ある段階の数値範囲の上限値又は下限値は、他の段階の数値範囲の上限値又は下限値に置き換えてもよい。本明細書に記載されている数値範囲において、その数値範囲の上限値又は下限値は、実施例に示されている値に置き換えてもよい。「Ａ又はＢ」とは、Ａ及びＢのどちらか一方を含んでいればよく、両方とも含んでいてもよい。
【００１７】
［反応性ホットメルト接着剤組成物］
本実施形態の反応性ホットメルト接着剤組成物（以下、「接着剤組成物」と略記する場合がある。）は、ポリオール化合物とポリイソシアネート化合物との反応物であるイソシアネート基を有するウレタンプレポリマーを含有し、ポリオール化合物が、ポリオール化合物の総質量を基準として結晶性ポリエステルポリオールを５０質量％以上含む。
【００１８】
一般に、反応性ホットメルト接着剤組成物は、空気中又は被着体表面の水分と反応することにより高分子量化し、接着強度（最終接着強度）を発現することができる。本実施形態に係る接着剤組成物は、従来の反応性ホットメルト接着剤組成物よりもより短時間で優れた初期接着強度を発現することでき、優れた速固化性を有している。
【００１９】
本実施形態に係る接着剤組成物の速固化性は、例えば、以下のような方法により評価することができる。室温（２３℃、５０％ＲＨ）において、１ｍｍ幅で基材に接着剤組成物を塗布して接着剤層を形成してから、接着剤層の表面にタックがなくなるまでの時間で、接着剤組成物の固化性を評価できる。速固化性の観点から、タックが２分以内になくなることが好ましく、タックが１分以内になくなることがより好ましい。ここで「タックがなくなる」とは、接着剤層を指で触れたときに、べた付きがなくなることを示す。
【００２０】
（イソシアネート基を有するウレタンプレポリマー）
本実施形態に係るイソシアネート基を有するウレタンプレポリマー（以下、「反応性ウレタンプレポリマー」という場合もある。）は、結晶性ポリエステルポリオールを５０質量％以上含むポリオール化合物を、ポリイソシアネート化合物と反応させてなり、ウレタンプレポリマーの末端にイソシアネート基を有している。これにより、本実施形態に係る接着剤組成物は、優れた初期接着強度を早期に発揮することができる。
【００２１】
速固化性及び塗布作業性の観点から、ポリオール化合物は、結晶性ポリエステルポリオールを５０〜９０質量％含むことが好ましく、５０〜８５質量％含むことがより好ましく、５０〜８０質量％含むことが更に好ましい。
【００２２】
反応性ウレタンプレポリマーは、ポリオール化合物に由来する構造単位と、ポリイソシアネート化合物に由来する構造単位とを有し、ポリオール化合物に由来する構造単位のうち５０質量％以上が、結晶性ポリエステルポリオールに由来する構造単位を含有する。構造単位の含有量は、ＮＭＲ、熱分解ＧＣ／ＭＳ等の既知の分析手法を用いて測定することができる。速固化性及び塗布作業性の観点から、ポリオール化合物に由来する構造単位は、結晶性ポリエステルポリオールに由来する構造単位を５０〜９０質量％含むことが好ましく、５０〜８５質量％含むことがより好ましく、５０〜８０質量％含むことが更に好ましい。
【００２３】
ポリエステルポリオールの結晶性及び非晶性は、２５℃での状態で判断する。結晶性は、ポリエステルポリオールを２５℃以上に加温して液状になることを確認するか、示差走査熱量計にてポリエステルポリオールの融解温度を確認することで判断することができる。本明細書において、ポリエステルポリオールのうち、２５℃で結晶であるポリエステルポリオールを結晶性ポリエステルポリオールとし、２５℃で非結晶であるポリエステルポリオールを非晶性ポリエステルポリオールとする。本実施形態に係るポリオール化合物は、結晶性ポリエステルポリオールを必須成分として含むが、必要に応じて非晶性ポリエステルポリオールを含んでもよい。
【００２４】
ポリエステルポリオールは、例えば、２〜１５個の炭素原子及び２又は３個の水酸基を有する多価アルコールと、２〜１４個の炭素原子（カルボキシル基中の炭素原子を含む）を有し、２〜６個のカルボキシル基を有するポリカルボン酸との重縮合物であってもよい。ポリエステルポリオールは、ジオールとジカルボン酸とから生成する直鎖ポリエステルジオールであってもよく、トリオールとジカルボン酸とから生成する分岐ポリエステルトリオールであってもよい。また、分岐ポリエステルトリオールは、ジオールとトリカルボン酸との反応によって得ることもできる。
【００２５】
多価アルコールとしては、例えば、エチレングリコール、１，２−プロパンジオール、１，３−プロパンジオール、ブタンジオールの各異性体、ペンタンジオールの各異性体、ヘキサンジオールの各異性体、２，２−ジメチル−１，３−プロパンジオール、２−メチルプロパンジオール、１，６−ヘキサンジオール、２，４，４−トリメチルヘキサン−１，６−ジオール、２，２，４−トリメチルヘキサン−１，６−ジオール、１，４−シクロヘキサンジオール、１，４−シクロヘキサンジメタノール等の脂肪族又は脂環族ジオール；４，４’−ジヒドロキシジフェニルプロパン、ビスフェノールＡ、ビスフェノールＦ、ピロカテコール、レゾルシノール、ヒドロキノン等の芳香族ジオールが挙げられる。
【００２６】
これらの中でも、結晶性ポリエステルポリオールが得られ易くなる観点から、多価アルコールとして、脂肪族ジオールが好ましく、２〜１０個の炭素原子を有する脂肪族ジオールがより好ましく、４〜１０個の炭素原子を有する脂肪族ジオールが更に好ましく、４〜８個の炭素原子を有する脂肪族ジオールがより一層好ましい。より結晶性の高い結晶性ポリエステルポリオールを得られ易くする観点から、多価アルコールは、直鎖の脂肪族ジオールであることが好ましい。直鎖の脂肪族ジオールが有する炭素原子の数としては、３〜１０個であることが好ましく、４〜１０個であることがより好ましく、４〜８個であることが更に好ましく、４〜６個であることがより一層好ましく、５個又は６個であることが特に好ましい。多価アルコールは、１種を単独で用いてもよく、２種以上を組み合わせて用いてもよい。
【００２７】
ポリカルボン酸としては、例えば、フタル酸、イソフタル酸、テレフタル酸、１，２，４−ベンゼントリカルボン酸等の芳香族ポリカルボン酸；マレイン酸、フマル酸、アコニット酸、１，２，３−プロパントリカルボン酸、マロン酸、コハク酸、グルタル酸、アジピン酸、ピメリン酸、スベリン酸、アゼライン酸、セバシン酸、ドデカン二酸、シクロヘキサン−１，２−ジカルボン酸、１，４−シクロヘキサジエン−１，２−ジカルボン酸等の脂肪族又は脂環族ポリカルボン酸が挙げられる。
【００２８】
これらの中でも、結晶性ポリエステルポリオールが得られ易くなる観点から、ポリカルボン酸として、脂肪族ジカルボン酸が好ましく、４〜１２個の炭素原子を有する脂肪族ジカルボン酸がより好ましく、６〜１２個の炭素原子を有する脂肪族ジカルボン酸が更に好ましく、６〜１０個の炭素原子を有する脂肪族ジカルボン酸がより一層好ましい。より結晶性の高い結晶性ポリエステルポリオールを得られ易くする観点から、ポリカルボン酸として、直鎖の脂肪族ジカルボン酸が好ましい。直鎖の脂肪族ジカルボンが有する炭素原子の数としては、４〜１２個が好ましく、６〜１２個がより好ましく、６〜１０個が更に好ましい。ポリカルボン酸は、１種を単独で用いてもよく、２種以上を組み合わせて用いてもよい。
【００２９】
速固化性に優れた接着剤組成物を得易くする観点から、本実施形態に係る結晶性ポリエステルポリオールは、６〜１２個の炭素原子を有するポリカルボン酸と、４〜１０個の炭素原子を有する多価アルコールとに基づく構造を有することが特に好ましい。
【００３０】
ポリカルボン酸に代えて、カルボン酸無水物、カルボキシル基の一部がエステル化された化合物等のポリカルボン酸誘導体を用いることもできる。ポリカルボン酸誘導体として、例えば、ドデシルマレイン酸及びオクタデセニルマレイン酸が挙げられる。
【００３１】
結晶性ポリエステルポリオールの数平均分子量（Ｍｎ）は、防水性及び高い初期接着強度を得易くなる観点から、５００〜１００００が好ましく、１０００〜８０００がより好ましく、１５００〜６０００が更に好ましく、２０００〜５５００がより一層好ましい。
【００３２】
本明細書において、数平均分子量は、ゲルパーミエーションクロマトグラフィー（ＧＰＣ）により測定され、標準ポリスチレン換算した値である。ＧＰＣの測定は、以下の条件で行うことができる。
カラム：「Ｇｅｌｐａｃｋ  ＧＬＡ１３０−Ｓ」、「Ｇｅｌｐａｃｋ  ＧＬＡ１５０−Ｓ」及び「Ｇｅｌｐａｃｋ  ＧＬＡ１６０−Ｓ」（日立化成株式会社製、ＨＰＬＣ用充填カラム）
溶離液：テトラヒドロフラン
流量：１．０ｍＬ／分
カラム温度：４０℃
ＲＩ検出器：Ｌ−３３５０（株式会社日立ハイテクサイエンス、製品名）
【００３３】
非晶性ポリエステルポリオールの数平均分子量としては、接着剤組成物の初期接着強度を向上できる観点から、５００〜３０００が好ましく、１０００〜３０００がより好ましく、１５００〜２５００が更に好ましい。
【００３４】
本実施形態に係るポリオール化合物は、ポリエーテルポリオールを更に含んでもよい。ポリエーテルポリオールは、接着剤組成物の塗布後の適度な溶融粘度及びオープンタイム（貼り合わせ可能時間）を調整して、優れた作業性、接着強度、防水性及び柔軟性を接着剤組成物に付与することができる。接着剤組成物の塗布作業性を向上させる観点からポリエーテルジオールが好ましく、ポリエーテルポリオールとしては、例えば、ポリエチレングリコール、ポリプロピレングリコール、ポリブチレングリコール、ポリテトラメチレングリコール及びエチレンオキサイド変性ポリプロピレングリコールが挙げられる。ポリエーテルポリオールは、１種を単独で用いてもよく、２種以上を組み合わせて用いてもよい。
【００３５】
ポリエーテルポリオールの含有量は、接着剤組成物を低粘度に調整し易い点及び被着体への密着性を向上する点から、ポリオール化合物の総質量を基準として５０質量％以下であることが好ましく、１０〜５０質量％であることがより好ましく、１５〜５０質量％であることが更に好ましい。
【００３６】
ポリエーテルポリオールの数平均分子量としては、接着強度及び柔軟性を得易くする観点から、５００〜６０００の範囲が好ましく、８００〜５０００の範囲がより好ましく、１０００〜４５００の範囲が更に好ましい。
【００３７】
ポリイソシアネート化合物としては、例えば、ジフェニルメタンジイソシアネート、ジメチルジフェニルメタンジイソシアネート、トリレンジイソシアネート、キシリレンジイソシアネート、ｐ−フェニレンジイソシアネート等の芳香族ジイソシアネート；ジシクロヘキシルメタンジイソシアネート、イソホロンジイソシアネート等の脂環族ジイソシアネート；ヘキサメチレンジイソシアネート等の脂肪族ジイソシアネートが挙げられる。ポリイソシアネート化合物は、反応性及び接着強度を向上する点から、芳香族ジイソシアネートを含有することが好ましく、ジフェニルメタンジイソシアネートを含有することがより好ましい。ポリイソシアネート化合物は、１種を単独で用いてもよく、２種以上を組み合わせて用いてもよい。
【００３８】
反応性ウレタンプレポリマーを合成する場合、ポリイソシアネート化合物とポリオール化合物との混合割合は、ポリイソシアネート化合物のイソシアネート基（ＮＣＯ）当量／ポリオールの水酸基（ＯＨ）当量の比であるＮＣＯ／ＯＨが１．６〜３．０であることが好ましく、１．８〜２．５であることがより好ましい。ＮＣＯ／ＯＨの比が１．６以上であると、得られる反応性ウレタンプレポリマーの粘度が高くなることを抑え、作業性を向上し易くなる傾向がある。ＮＣＯ／ＯＨの比が３．０以下であると、接着剤組成物の湿気硬化反応の際に発泡が生じ難くなり、最終接着強度の低下を抑える傾向がある。
【００３９】
反応性ウレタンプレポリマーの製造方法は、特に限定されない。接着剤組成物を調製する際に、ポリイソシアネート化合物とポリオール化合物とを混合して、反応性ウレタンプレポリマーを合成してもよく、予めポリイソシアネート化合物とポリオール化合物とから反応性ウレタンプレポリマーを合成した後に、接着剤組成物を調製してもよい。
【００４０】
（顔料）
本実施形態に係る接着剤組成物は、顔料を更に含有してもよい。顔料は、求められる特性に応じて適宜選択することができる。顔料としては、例えば、黒色顔料、白色顔料、赤色顔料、黄色顔料及び青色顔料が挙げられる。各種の顔料は、それぞれ所望される効果に基づいて選択された含有量、例えば、ウレタンプレポリマー１００質量部に対して０．５〜３０質量部の範囲で、接着剤組成物に含むことができる。
【００４１】
遮光性が求められる場合には、黒色顔料を用いることができる。黒色顔料としては、例えば、カーボンブラック、ランプブラック、黒鉛、植物黒、骨炭等の炭素系黒色顔料；鉄の酸化物、銅とクロムとの複合酸化物、銅とクロムと亜鉛との複合酸化物等の酸化物系黒色顔料が挙げられる。
【００４２】
黒色顔料の含有量は、ウレタンプレポリマー１００質量部に対して、０．５〜１０質量部が好ましく、０．８〜８質量部がより好ましく、１〜５質量部が更に好ましい。黒色顔料の含有量が０．５質量部以上であると、接着剤組成物から形成される接着剤層の遮光性を向上し易くなり、黒色顔料の含有量が１０質量部以下であると、接着剤組成物の粘度を調整し易くなる。
【００４３】
ここで、黒色顔料の粒子径（平均一次粒子径）は特に限定されないが、例えば、１〜２００ｎｍであってもよく、５〜１００ｎｍであってもよい。本明細書における平均一次粒子径とは、実施例に記載の方法により求められる数値のことを示す。
【００４４】
光反射性が求められる場合には、白色顔料を用いることができる。白色顔料としては、例えば、酸化チタン、酸化亜鉛、アルミナ、酸化マグネシウム、酸化アンチモン及び酸化ジルコニウムが挙げられる。
【００４５】
（その他の成分）
本実施形態に係る接着剤組成物には、必要に応じて、触媒、酸化防止剤、紫外線吸収剤、界面活性剤、難燃剤、充填剤等を適量配合してもよい。
【００４６】
触媒としては、例えば、ジブチル錫ジラウレート、ジブチル錫ジオクテート、ジメチルシクロヘキシルアミン、ジメチルベンジルアミン及びトリオクチルアミンが挙げられる。
【００４７】
（物性）
本実施形態に係る接着剤組成物のオープンタイム（貼り合わせ可能時間）は、１２０秒以下であることが好ましく、６０秒以下であることがより好ましい。オープンタイムが６０秒以下であると接着剤組成物による接着後、すぐに接着力が発現し易くなる。
【００４８】
被着体への塗布性を向上する観点から、本実施形態に係る接着剤組成物の回転粘度計を用いて測定される溶融粘度は、ＪＩＳ  Ｚ  ８８０３に準拠し、実施例に記載の方法で測定可能である。接着剤組成物の溶融粘度は、１２０℃で１０Ｐａ・ｓ以下であることが好ましく、８Ｐａ・ｓ以下であることがより好ましく、７Ｐａ・ｓ以下であることが更に好ましい。溶融粘度の下限値は限定されないが、例えば、１２０℃で０．５Ｐａ・ｓ以上であってもよい。
【００４９】
［反応性ホットメルト接着剤組成物の製造方法］
本実施形態に係る接着剤組成物の製造方法は、ポリオール化合物とポリイソシアネート化合物とを反応させて、イソシアネート基を有するウレタンプレポリマーを得る工程を備え、ポリオール化合物が、ポリオール化合物の総質量を基準として結晶性ポリエステルポリオールを５０質量％以上含む方法である。
【００５０】
本実施形態に係る接着剤組成物は、ポリオール化合物とポリイソシアネート化合物とを反応させて、反応性ウレタンプレポリマーを得てから、必要に応じて配合する顔料等の成分と混合することにより作製してもよい。また、ポリイソシアネート化合物及びポリオール化合物と、必要に応じて配合する顔料等の成分とを混合して、反応性ウレタンプレポリマーを合成しながら、接着剤組成物を作製してもよい。例えば、接着剤組成物に顔料を配合する場合、顔料の存在下、ポリオール化合物とポリイソシアネート化合物とを反応させてウレタンプレポリマーを得る工程により、接着剤組成物を作製してもよく、また、予めポリオール化合物とポリイソシアネート化合物とを反応させてウレタンプレポリマーを得た後、ウレタンプレポリマーと顔料とを混合する工程により、接着剤組成物を作製してもよい。
【００５１】
本実施形態の反応性ホットメルト接着剤組成物を用いて、各種被着体を接着することができる。本実施形態に係る接着剤組成物は、被着体の表面又は側面に塗布することにより被着体同士を接着させることができ、従来の反応性ホットメルト接着剤組成物よりもより短時間で優れた初期接着強度を発現することができる。
【００５２】
被着体としては、例えば、金属被着体（ＳＵＳ、アルミニウム等）、非金属被着体（ポリカーボネート、ガラス等）が挙げられる。本実施形態に係る接着剤組成物は、非金属被着体だけでなく、金属被着体に対しても優れた接着強度を示す。本実施形態に係る接着剤組成物は、従来、両面テープが用いられていた液晶ディスプレイ等のフラットパネルディスプレイとバックライトユニットとの接着にも用いることができる。
【００５３】
フラットパネルディスプレイとは、薄型で平坦な画面を有する薄型映像表示のことを示す。フラットパネルディスプレイとして、例えば、液晶ディスプレイ、プラズマディスプレイ、有機ＥＬディスプレイ、ＦＥＤ（フィールドエミッション・ディスプレイ）、電子ペーパ等が挙げられる。
【００５４】
以下、本実施形態に係る接着剤組成物を用いたフラットパネルディスプレイとバックライトユニットとの接着方法について、説明する。図１は、本実施形態に係る接着剤組成物を用いた接着の一態様を示す模式断面図である。
【００５５】
フラットパネルディスプレイ１０とバックライトユニット２０を重ねて二層の構造を形成し、バックライトユニット２０の側面とフラットパネルディスプレイ１０の露出している上面との内隅に、接着剤組成物を塗布することで接着剤層３０を形成し、フラットパネルディスプレイ１０とバックライトユニット２０とを接着することができる。すなわち、本実施形態の係る接着方法では、フラットパネルディスプレイ１０の上面にバックライトユニット２０を積層して形成される、バックライトユニット２０の側面とフラットパネルディスプレイ１０の露出している上面との内隅に、本実施形態に係る接着剤組成物を用いて接着剤層３０を形成することができる。上記接着方法を用いることで、フラットパネルディスプレイと、バックライトユニットとを備える画像表示装置を製造することができる。また、本実施形態に係る接着剤組成物は速固化性を有するため、製造プロセスを効率化する観点から、上記画像表示装置の製造方法において好適である。この際、黒色顔料を含有する接着剤組成物を用いた場合、接着と遮光とを同時に行うことができる。本実施形態に係る接着方法の場合、従来のフラットパネルディスプレイの端部とバックライトユニットの端部とを両面テープで接着する方法に比較して、薄型化が可能となる。また、本実施形態に係る接着剤組成物を、上記接着方法により接着させる場合、上記接着の一態様に示されるような、二層の被着体の接着に用いてもよく、三層以上の被着体の接着に用いてもよい。
【００５６】
本実施形態に係る接着剤組成物は速固化性を有するため、上記接着方法において特に好適である。
【実施例】
【００５７】
以下、本発明を実施例で説明するが、本発明はこれらの実施例に限定されない。【００５８】
（ポリオール化合物）
結晶性ポリエステルポリオールとして、ＰＥＳ−１（アジピン酸及び１，６−ヘキサンジオールを反応させることで得られたポリエステルポリオール、水酸基数：２、Ｍｎ：３０００）と、ＰＥＳ−２（セバシン酸及び１，６−ヘキサンジオールを反応させることで得られたポリエステルポリオール、水酸基数：２、Ｍｎ：５０００）を準備した。非晶性ポリエステルポリオールとして、ＰＥＳ−３（アジピン酸及びエチレングリコールを反応させることで得られたポリエステルポリオール、水酸基数：２、Ｍｎ：２０００）を準備した。ポリエーテルポリオールとして、ＰＰ２０００（ポリプロピレングリコール、Ｍｎ：２０００、旭硝子株式会社製の「ＥＸＥＮＯＬ２０２０」）を準備した。【００５９】
（ポリイソシアネート化合物）
ポリイソシアネート化合物として、ＭＤＩ（ジフェニルメタンジイソシアネート、イソシアネート基数：２、東ソー株式会社製の「ミリオネートＭＴ」）を準備した。【００６０】
（顔料）
黒色顔料として、カーボンブラックＡ（粒子径：３０〜５０ｎｍ）、カーボンブラックＢ（粒子径２０〜３０ｎｍ）及びカーボンブラックＣ（粒子径１０〜２０ｎｍ）を準備した。ここで、粒子径とは平均一次粒子径のことを示す。走査型電子顕微鏡（株式会社Ｐｈｉｌｉｐｓ製の「ＸＬ−３０」）を用いてカーボンブラックの観察を行い、得られた観察画像から、カーボンブラックの一次粒子５０個について長径を測定し、その平均値を平均一次粒子径とした。【００６１】
（実施例１）
予め真空乾燥機により脱水処理したＰＥＳ−１を５０質量部、ＰＰ２０００を５０質量部、ＭＤＩを２１．１部、及び、カーボンブラックＡを３質量部混合した後、１１０℃で２時間反応させ、更に１１０℃で２時間減圧脱泡攪拌して、イソシアネート基を有するウレタンプレポリマーと黒色顔料とを含む、接着剤組成物を得た。【００６２】
（実施例２〜８、比較例１〜２）
各成分を表１に示す種類及び配合量に変更した以外は、実施例１と同様にして、接着剤組成物を得た。なお、表１中の数字は、質量部を意味する。【００６３】
【表１】
2019124266.tif 000002
【００６４】
実施例及び比較例で作製した接着剤組成物の各特性を以下のようにして評価した。結果を表２に示す。【００６５】
（溶融粘度）
ＪＩＳ  Ｚ  ８８０３に準拠し、Ｂ型粘度計（東機産業株式会社製の「ＴＶＢ−２５Ｈ」）で、４号ローターを使用して、ローター回転数５０ｒｐｍ、１２０℃における接着剤組成物（試料量１５ｇ）の溶融粘度を測定した。【００６６】
（固化性）
接着剤組成物を室温（２３℃、５０％ＲＨ）において、１ｍｍ幅で、基材に塗布して接着剤層を形成してから、接着剤層の表面にタックがなくなるまでの時間で測定することで固化性を判断した。タックが１分以内になくなった場合を「Ａ」、タックが１分を超え２分以内になくなった場合を「Ｂ」、タックが２分以内になくならなかった場合を「Ｃ」と評価した。【００６７】
（接着力）
接着剤組成物を１００℃に溶融し、温度２５℃、湿度５０％の環境下で、縦１００ｍｍ×横２５ｍｍ×厚さ２ｍｍのポリカーボネート板上に、縦１２．５ｍｍ×横２５ｍｍ×厚さ０．１ｍｍの接着剤層を形成した後、当該接着剤層の上に、縦１００ｍｍ×横２５ｍｍ×厚さ２ｍｍのポリカーボネート板を圧着し試験片を作製した。ＪＩＳ  ６８５０に準拠し、試験機（株式会社島津製作所製の「オートグラフ  ＡＧＳ−１ｋＮＸ」）を使用して、圧着してから１０分経過した後と、３０分経過した後に試験片のせん断接着試験（ピール速度：１０ｍｍ／分）を行い、初期接着強度を測定した。また、同様の手順で作製した試験片を２５℃、５０％ＲＨの恒温槽に２４時間静置した後に、せん断接着試験（ピール速度：１０ｍｍ／分）を行い、最終接着強度を測定した。【００６８】
（吐出性）
接着剤組成物を１００℃に溶融し、内径０．２５ｍｍの精密ノズル（武蔵エンジニアリング株式会社製の「ＳＨＮ−０．２５Ｎ」）を取り付けたシリンンジ容器（武蔵エンジニアリング株式会社製の「ＰＳＹ−３０Ｅ」）に入れて、１００℃に予め加熱されたディスペンサー（武蔵エンジニアリング株式会社製の「ＳＨＯＴＭＡＳＴＥＲ  ２００ＤＳ」）を用いて、圧力３００ｋＰａで吐出した。吐出できた場合を「Ａ」、吐出できなかった場合を「Ｃ」と評価した。【００６９】
（遮光性）
接着剤組成物を１００℃に溶融し、縦１５ｍｍ×横４０ｍｍ×厚さ０．１ｍｍの試験片を作製した。試験片を２５℃、５０％ＲＨの恒温槽に７日間静置した後、ＯＤ値を透過濃度計（伊原電子工業株式会社製の「ＴＭ−５」）で測定した。【００７０】
【表２】
2019124266.tif 000003
【００７１】
実施例１〜８で得られた接着剤組成物は、速固化性に優れ、短時間で接着力を発現できることが確認できた。
【符号の説明】
【００７２】
１０…フラットパネルディスプレイ。２０…バックライトユニット、３０…接着剤層。
【図１】
2019124266.tif 000004
【国際調査報告】
2019124266.tif 000005
2019124266.tif 000006
2019124266.tif 000007
2019124266.tif 000008